(57)【要約】  本発明は、少なくとも３つの直接共有結合したケイ素原子を有し、その置換基がハロゲン、水素及び／又は酸素から選択されているオリゴマー無機シランから、該オリゴマーシランをハロゲン化水素の存在下に窒素含有触媒上で反応させることによって、ハロゲン及び／又は水素を含有するモノマー及び／又はダイマーシリコン化合物を製造する方法に関する。【特許請求の範囲】
【請求項１】
一般式Ｉ
ＳｉnＨxＸy  （Ｉ）
で示され、Ｘは無関係にハロゲンであり、ｎは１若しくは２であり、かつｘは０〜６の整数であり、かつｙは０〜６の整数であり、ただし、ｙ＋ｘ＝２ｎ＋２であるモノマー及び／又はダイマーシリコン化合物を、１つのオリゴマー無機シラン、又は複数のオリゴマー無機シランを包含する混合物から、ここで、１つのオリゴマーシランは少なくとも３つの直接共有結合したケイ素原子を有し、かつ該ケイ素原子上の置換基はハロゲン、水素及び／若しくは酸素から選択されており、
−  前記オリゴマーシラン又は前記混合物をハロゲン化水素の存在下に窒素含有触媒上で反応させて前記一般式Ｉのシリコン化合物にすることによって製造する方法。
【請求項２】
前記オリゴマーシラン又は前記混合物が、パーハロゲンシラン、ヒドロハロゲンシラン又はハイドロジェンシラン及び場合により該シランの加水分解生成物及び／若しくはこれらの混合物を包含することを特徴とする、請求項１記載の方法。
【請求項３】
前記オリゴマーシラン又は前記混合物が、トリシリコン化合物、テトラシリコン化合物、ペンタシリコン化合物、ヘキサシリコン化合物及び／又はポリシリコン化合物にいたるまで包含することを特徴とする、請求項１又は２記載の方法。
【請求項４】
前記複数のオリゴマー無機シランが、
−  一般式ＩＩ
ＳｉmＨaＸb  （ＩＩ）
［式中、ｍ、ａ及びｂは、それぞれ無関係に整数であり、かつｍは３以上であり、ａは０若しくは１以上であり、かつｂは０若しくは１以上であり、ただし、ａ＋ｂ＝２ｍ＋２である］の直鎖状若しくは分枝鎖状シランから、及び／又は
−  一般式ＩＩＩ
ＳｉoＨpＸq  （ＩＩＩ）
［式中、ｏ、ｐ及びｑは、それぞれ無関係に整数であり、ｏは３以上であり、殊に５以上であり、ｐは０若しくは１以上であり、かつｑは０若しくは１以上であり、ここで、ｐ＋ｑ＝２ｏである］の環状、架橋した、かつ／若しくはポリマーのシランから、及び／又は
−  一般式ＩＶ
ＳｉrＨsＸt  （ＩＶ）
［式中、ｒ、ｓ及びｔは、それぞれ無関係に整数であり、かつｒは３以上であり、殊に６以上であり、ｓは０若しくは１以上であり、かつｔは０若しくは１以上であり、ここで、ｓ＋ｔ＝ｒである］のポリマーシランから、かつ
−  それぞれ無関係にＸはハロゲン、殊に塩素及び／若しくは臭素、好ましくは塩素であり、並びに場合により前記シランの加水分解物から選択されていることを特徴とする、請求項１から３までのいずれか１項記載の方法。
【請求項５】
前記ハロゲン化水素が塩化水素であることを特徴とする、請求項１から４までのいずれか１項記載の方法。
【請求項６】
前記一般式Ｉ  ＳｉnＨxＸy  （Ｉ）の化合物中、Ｘが塩素であることを特徴とする、請求項１から５までのいずれか１項記載の方法。
【請求項７】
前記一般式Ｉのシリコン化合物が、ヘキサクロロジシラン、ペンタクロロジシラン、ヘキサヒドロジシラン、テトラクロロシラン、トリクロロシラン、モノシラン、モノクロロシラン、ジクロロシラン又はこれらの混合物を包含することを特徴とする、請求項１から６までのいずれか１項記載の方法。
【請求項８】
前記一般式Ｉのシリコン化合物が、ヘキサクロロジシラン、又はヘキサクロロジシランとテトラクロロシラン及び／若しくはトリクロロシラン及び場合によりジクロロシランとの混合物であることを特徴とする、請求項１から７までのいずれか１項記載の方法。
【請求項９】
前記窒素含有触媒が、
−  アルキル官能化された第二級、第三級及び／若しくは第四級アミノ基を有するアミノ官能化された化合物、殊に一般式Ｖ
（ＣzＨ2z+1Ｏ）3Ｓｉ（ＣＨ2）dＮ（ＣgＨ2g+1）2  （Ｖ）
で示され、ｚ、ｇ及びｄは、それぞれ無関係に整数であり、ｚは１〜４であり、ｇは１〜１０であり、かつｄは１〜３であるアミノアルコキシシラン、又はその少なくとも１つの加水分解生成物及び／若しくは縮合生成物又はそれより誘導された、担体材料に化学的に結合したモノマー若しくはオリゴマーアミノシランを包含するか、又は
−  式ＶＩ又はＶＩＩ
ＮＨkＲ3-k  （ＶＩ）で示され、ｋ＝０、１若しくは２であり、ここで、Ｒは、１〜２０個の炭素原子を有する脂肪族直鎖状若しくは分枝鎖状又は脂環式又は芳香族の炭化水素に相当し、ここで、基Ｒは、互いに同じであるか若しくは異なっており、又は
［ＮＨlＲ14-l］+Ｚ-  （ＶＩＩ）で示され、ｌ＝０、１、２若しくは３であり、ここで、Ｒ1は、１〜１８個の炭素原子を有する脂肪族直鎖状若しくは分枝鎖状又は脂環式又は芳香族の炭化水素に相当し、ここで、基Ｒ1は、互いに同じであるか若しくは異なっており、かつＺはアニオン、好ましくはハロゲン化物イオンである、前記式ＶＩ又はＶＩＩの炭化水素置換アミンであるか、又は
−  第三級アミン基を有するジビニルベンゼン架橋ポリスチレン樹脂である
ことを特徴とする、請求項１から８までのいずれか１項記載の方法。
【請求項１０】
前記触媒が担体に化学的に固定されていることを特徴とする、請求項１から９までのいずれか１項記載の方法。
【請求項１１】
前記触媒が前記一般式Ｖのアミノアルコキシシランであるか、又はその少なくとも１つの加水分解生成物及び／若しくは縮合生成物を包含し、かつ担体に化学的に結合しており、殊に前記触媒はシリケート性担体に結合していることを特徴とする、請求項１から１０までのいずれか１項記載の方法。
【請求項１２】
オクタクロロトリシラン、デカクロロテトラシラン、ドデカクロロペンタシラン、テトラデカヘキサシラン、デカクロロシクロペンタシラン又はこれらを含有する混合物をオリゴマー無機シランとして用いることを特徴とする、請求項１から１１までのいずれか１項記載の方法。
【請求項１３】
触媒としてジイソブチルアミノプロピルトリメトキシシラン又はその加水分解生成物及び／若しくは縮合生成物をシリケート性担体材料上で用いることを特徴とする、請求項１から１２までのいずれか１項記載の方法。
【請求項１４】
前記式Ｉの化合物を、前記反応中若しくは分解反応中に蒸留により分離することを特徴とする、請求項１から１３までのいずれか１項記載の方法。
【請求項１５】
共有結合形で直接互いに結合した少なくとも３つのケイ素原子を有し、かつ該ケイ素原子の置換基がハロゲン、水素及び／又は酸素から選択されているオリゴマー無機シランを分解して、モノマー及び／又はダイマーシリコン化合物を得るための、ハロゲン化水素及び窒素含有触媒の使用。
【発明の詳細な説明】
【技術分野】
【０００１】
本発明は、少なくとも３つの直接共有結合したケイ素原子を有し、その置換基がハロゲン、水素及び場合により酸素から選択されているオリゴマー無機シランから、該オリゴマー無機シランをハロゲン化水素の存在下に窒素含有触媒上で反応させることによって、ハロゲン及び／又は水素を含有するモノマー及び／又はダイマーシリコン化合物を製造する方法に関する。
【０００２】
半導体産業及びソーラー産業においては、高純度の多結晶シリコン化合物が用いられている。多結晶シリコンの製造に際しては、種々の部分プロセスにおいて、高沸点のオリゴマーシラン、例えば、なかでも分子中に３つ若しくは４つのケイ素原子を有するオリゴクロロシランも発生する。たしかに、これらのオリゴクロロシランは製造条件によっては高い純度を有するが、しかしながら、今日まで応用技術的に高い意義を有していなかった。
【０００３】
例えば、ＷＯ２００６／１２５４２５Ａ１は、バルクシリコンをハロゲンシランから製造するための二段階の方法を開示している。第一の段階においては、有利にはハロゲンシラン、フルオロシラン又はクロロシランが、水素の存在下でプラズマ放電にさらされる。続く第二の段階においては、第一の段階から得られたポリシラン混合物が、４００℃から、有利には７００℃からの温度で熱分解されてシリコンが生じる。テトラクロロシランの存在下でオリゴマークロロシランを熱分解シリカへと変換することが知られている（ＤＥ１０２００６００９９５３Ａ１）。
【０００４】
ヘキサクロロジシランは、低温の前駆体として、例えば窒化ケイ素層（ＳｉＮ）を製造するために非常に興味深い。
【０００５】
本発明の課題は、オリゴクロロシランを応用技術的に利用可能にすることであるか、若しくはそれを、興味をひくシラン、殊に低分子量シランの製造のために使用することであった。本発明の課題は、そのうえ、オリゴマーシリコン化合物をモノマー及び／又はダイマーシランに変えることができる経済的な方法を提供することであった。同様に本発明の課題は、多結晶シリコンの製造又はハロゲンシランを反応させる他の方法の範囲で副生成物として生じる純粋なオリゴクロロシランをモノマー若しくはダイマーシランに分解することであった。プラズマ放電に基づく種々の方法により得られ、かつ場合により副生成物として生じる比較的高分子量のオリゴハロゲンシランも、本発明による方法において用いることができることになっている。
【０００６】
課題は、独立請求項に従って解決され、有利な実施形態は従属請求項に示しており、並びに本明細書に詳細に示している。
【０００７】
意想外にも、オリゴハロゲンシランを特定のプロセス条件下で低分子量ハロゲンシランに、殊にダイマー及び／又はモノマー化合物にいたるまで分解できることを突きとめた。意想外だったのは、そのうえ、プロセスが、オリゴマーハロゲンシラン、オリゴマーハロゲンハイドロジェンシランにも、オリゴマーハイドロジェンシラン、殊に一般式ＩＩ、ＩＩＩ及び／若しくはＩＶのシランにも適用可能であり、そして通例は一般式Ｉの低分子量ハロゲンハイドロジェンシラン又はハロゲンシランが得られたことであった。上で挙げたオリゴシランの分解には、意想外にも、それらを窒素含有触媒の存在下でハロゲン化水素、有利には塩化水素と接触させると十分である。分解は、室温ですでに進行しえ、その際、反応若しくは分解反応は、２０〜２００℃、特に有利には５０〜１５０℃、殊に８０〜１２０℃の温度で、かつ１０ｍｂａｒ〜１０ｂａｒ、特に有利には１００ｍｂａｒ〜２ｂａｒ、殊に０．８〜１．２ｂａｒの圧力で実施する。したがって、本発明の対象はまた、モノマー及び場合によりダイマーの式Ｉのシリコン化合物を、別個のエネルギー供給なしに、殊に熱エネルギーの供給なしに、オリゴマーシランから、好ましくは蒸留により分離することができる方法である。プロセス工学的に、触媒から反応生成物を分離できるために、触媒が原料若しくは沸騰する反応混合物より明らかに高い沸点を有し、例えば７０℃より高く、より良好には９０℃より高く、殊に＞１１０℃であり、固体であるか、又は反応が不均一系触媒を用いて行われ、すなわち窒素含有触媒が担体に化学的に固定されている場合に特に有利である。
【０００８】
したがって、本発明の対象は、一般式Ｉのモノマー及び／若しくはダイマーシリコン化合物を、少なくとも３つのケイ素原子を有し、ケイ素原子上の置換基がハロゲン及び水素から選択されているオリゴマー無機シラン又は複数のオリゴマー無機シランを包含する混合物から、該オリゴマーシラン又は該混合物をハロゲン化水素の存在下に窒素含有触媒上で反応させて一般式Ｉのシリコン化合物にすることによって製造する方法である。場合により、オリゴマーシランは、例えばそれが湿分と接触する場合、酸素原子を介して結合した置換基を有していてよい。
【０００９】
したがって、同様に本発明の対象は、一般式Ｉ
ＳｉnＨxＸy  （Ｉ）
で示され、Ｘは無関係にハロゲンであり、かつ殊にハロゲンは互いに無関係に塩素、臭素、ヨウ素及びフッ素から選択されており、有利にはＸは塩素であり、Ｈは水素であり、ｎは１又は２であり、かつｘは０〜６の整数、すなわち０、１、２、３、４、５又は６であり、ｘは、好ましくは、ｎ＝１若しくはｎ＝２において０又は１であり、ｙは０〜６の数であり、好ましくは、ｎ＝１若しくは５において３又は４であるか、又はｎ＝２において６であり、ただし、（ｙ＋ｘ）＝（２ｎ＋２）であるモノマー及び／又はダイマーシリコン化合物を、１つのオリゴマー無機シラン、又は複数のオリゴマー無機シランを包含する混合物から、ここで、１つのオリゴマーシランは少なくとも３つの直接共有結合したケイ素原子、殊に少なくとも１つの・Ｓｉ−Ｓｉ−Ｓｉ・部分を有し、かつケイ素原子上の更なる置換基はハロゲン、水素及び／又は酸素から選択されており、かつ場合により該混合物は、該複数のオリゴマーシランの加水分解物も包含し、そのためシラン又は該混合物は、付加的なＳｉ−ＯＨ及び／又はＳｉ−Ｏ−Ｓｉ部分を有するシランも包含してよく、
−  該オリゴマーシラン又は該混合物をハロゲン化水素の存在下に窒素含有触媒上で反応させて該一般式Ｉのシリコン化合物にすることによって製造する方法である。
【００１０】
例示的に、ＨＣｌ及び窒素含有触媒の存在下でのオクタクロロトリシランの分解は、理想的には、次の反応式により表されることができる：
【化１】
2013542168.tif 000002
【００１１】
デカクロロテトラシランの分解は、後続の反応式により表されることができる：
【化２】
2013542168.tif 000003
【００１２】
オリゴマー無機シランは、好ましくは、少なくとも３つの互いに共有結合したケイ素原子を有するシランからポリマー無機シランにいたるまでのシランと解され、それらの遊離原子価は本質的に水素及び／又はハロゲンで飽和されている。ポリマー無機シランは粘靭性〜固く存在し、かつ４個より多い、好ましくは平均５〜５０個、殊に９〜２５個であるか、むしろ８〜２０個のケイ素原子を有する。場合により、かかるシラン又はこれらのシランの混合物は、該シランの加水分解生成物及び場合により縮合生成物も包含し、そのためオリゴマー無機シラン若しくはこれらの混合物との用語は、シロキサン結合及び／又はシラノール基を有するシランとも理解される。本発明の特別な利点は、本発明による方法のためのオリゴマー無機シランについて、それが溶媒に溶解するのに何も特別に要求されないことである。好ましくは、該オリゴマーシランは、原料若しくは液状オリゴマーシランに溶解又は分散させられるべきである。このプロセス操作によって、一般に高純度の原料及び生成物を用いた処理から生じる高純度オリゴマーシランを、経済的に式Ｉの高純度シリコン化合物に分解することができる。煩雑な精製工程は行わないでよい。比較的靭性〜比較的固いオリゴマーシランの分解に際し該シランを加熱し、分解を開始させ、かつ／又は得られたシリコン化合物を完全に蒸留により分離することも必要であり得ることは当業者にとって自明である。基本的に、方法は連続的に又は不連続的に実施することができる。
【００１３】
本発明による方法には、好ましくは、オリゴマーシランとして又は複数のオリゴマーシランを包含する混合物として、パーハロゲンシラン、ヒドロハロゲンシラン又はハイドロジェンシラン、同種の高次ハロゲンポリシラン並びに混合水素化ハロゲン化ポリシラン及び場合によりそれらの加水分解生成物及び／又はこれらの混合物が用いられる。特に有利には、本質的にパーハロゲンシランとして存在するオリゴマーシランが、それをヒドロハロゲンシラン及びハロゲンシランへと分解するために本方法で用いられる。そのうえ、オリゴマー無機シラン又は該オリゴマーシランの混合物は、好ましくは以下のオリゴマーシランを包含している：トリシリコン化合物、テトラシリコン化合物、ペンタシリコン化合物、ヘキサシリコン化合物、ヘプタシリコン化合物、オクタシリコン化合物、ノナシリコン化合物及び／又はデカシリコン化合物及び／又はより高次のポリシリコン化合物にいたるまで、それらはそれぞれ無関係にパーハロゲンシラン、ハロゲンハイドロジェンシラン化合物又はハイドロジェンシランとして存在していてよい。さらに、シランはカテナシラン(Catenasilane)、シクロシランとして、かつ／又は分枝状若しくは架橋しても存在していてよい。そのために、該シランは、ポリシリコンジハロゲン化物、ポリシリコンモノハロゲン化物として、ある一定割合の水素を有するものとしても存在していてよい。
【００１４】
特に有利には、本発明による方法においては、オクタクロロトリシラン、デカクロロテトラシラン、ドデカクロロペンタシラン、テトラデカヘキサシラン、デカクロロシクロペンタシラン又はこれらを含有する混合物がオリゴマー無機シランとして用いられることができる。
【００１５】
特に有利には、オリゴマー無機シランは、一般式ＩＩ
ＳｉmＨaＸb  （ＩＩ）
［式中、ｍ、ａ及びｂは、それぞれ無関係に整数であり、かつｍは３以上であり、殊にｍ＝３〜１００、有利にはｍ＝３〜５０、特に有利にはｍ＝３、４、５、６、７、８、９、１０、選択的に有利にはｍ＝３〜２５、好ましくはｍ＝３〜２０であり、ａは０又は１以上であり、かつｂは０又は１以上であり、ただし、ａ＋ｂ＝２ｍ＋２であり、有利な実施形態においてａ＝０であるか、又は水素は４質量％以下〜２質量％以下でシラン中に存在する］の直鎖状若しくは分枝鎖状シランから、及び／又は
−  一般式ＩＩＩ
ＳｉoＨpＸq  （ＩＩＩ）、好ましくは［ＳｉＸ2］oとして
［式中、ｏ、ｐ及びｑは、それぞれ無関係に整数であり、ｏは３以上であり、殊にｏ＝３〜１００、有利にはｏ＝５〜５０、特に有利にはｏ＝３、４、５、６、７、８、９、１０、選択的に有利にはｏ＝３〜２５、好ましくはｏ＝３〜２０であり；ｐは０又は１以上であり、かつｑは０又は１以上であり、ここで、ｐ＋ｑ＝２ｏであり、有利な実施形態においてｐ＝０であるか、又は水素は４質量％以下〜２質量％以下でシラン中に存在する］の環状、架橋した、かつ／又はポリマーのシランから、及び／又は
−  一般式ＩＶ
ＳｉrＨsＸt  （ＩＶ）、好ましくは［ＳｉＸ］rとして
［式中、ｒ、ｓ及びｔは、それぞれ無関係に整数であり、かつｒは３以上であり、殊にｒ＝３〜１００、有利にはｒ＝６〜５０、特に有利にはｒ＝６、７、８、９、１０、１１、１２、１３、１４、１５、選択的に有利にはｒ＝６〜２５、好ましくはｒ＝６〜２０であり；ｓは０又は１以上であり、かつｔは０又は１以上であり、ここで、ｓ＋ｔ＝ｒであり、有利な実施形態においてｓ＝０であるか、又は水素は４質量％以下〜２質量％以下でシラン中に存在する］のポリマーシランから、かつ
−  それぞれ無関係に式ＩＩ、ＩＩＩ及び／又はＩＶにおいて、Ｘはハロゲン、例えば塩素、臭素、フッ素、ヨウ素であり；殊に塩素及び／又は臭素、有利には塩素であり、かつ該オリゴマーシランは場合により式ＩＩＩ、ＩＶ及び／又はＩＶのシランの加水分解物も包含する。本発明によれば、Ｘは塩素である。
【００１６】
本発明による方法に従って、一般式Ｉで示され、ｎ＝１又は２であり、かつ特に有利にはＸは塩素であるＳｉnＨxＸy  （Ｉ）のシリコン化合物が得られ、ここで、特に有利にはｎ＝１の場合、テトラクロロシランはｘ＝０、トリクロロシランはｘ＝１、ジクロロシランはｘ＝２、モノクロロシランはｘ＝３である。ｎ＝２において、有利にはヘキサクロロジシランはｘ＝０かつｙ＝６並びにペンタクロロジシランはｘ＝１及びｙ＝５であり、しかし、これらの有利な、主としてモノマーの化合物のほかに、ヘキサクロロジシラン、ペンタクロロヒドロジシラン又はテトラクロロジヒドロジシランを包含する更なるダイマーシラン又はモノマー及びダイマー化合物の混合物も製造されることができる。加えて、臭素化されたモノマー及び／若しくはダイマーシラン又は相応してヨウ素化若しくはフッ素化された並びに混合ハロゲン化されたシランも製造されることができる。これらは、例えばヘキサブロモジシラン、ヘキサヨードジシラン、ヘキサフルオロジシラン、テトラブロモシラン、トリブロモシラン、ジブロモシラン、テトラヨードシラン、トリヨードシラン、ジヨードシラン、テトラフルオロシラン、トリフルオロシラン及び／又はジフルオロシランであり、これらのシランは相応する臭素化、ヨウ素化若しくはフッ素化されたオリゴマーシランから分解によって得られることができる。
【００１７】
一般に、一般式Ｉのシリコン化合物は、パーハロゲンシラン、ハロゲンハイドロジェンシラン化合物、ハイドロジェンシラン並びに混合ハロゲン化シランも包含してよい。これらは、例えばヘキサヒドロジシラン、モノシラン又はこれらを含有する混合物であってもよい。同様にシリコン化合物は、ヘキサブロモジシラン、ペンタブロモヒドロジシラン、テトラブロモジヒドロジシラン又はこれらを含有する混合物を包含してよい。
【００１８】
本発明によれば、一般式Ｉのシリコン化合物として、ヘキサンクロロジシラン、又はヘキサクロロジシランとテトラクロロシラン及び／又はトリクロロシラン及び場合によりジクロロシランとの混合物が得られる。同様に場合により製造されたモノクロロシラン及び／又はモノシランは、場合によりジクロロシランと特別な条件下で縮合されている。通例、それらは、発生するハロゲン化水素、例えばＨＣｌと、その沸点に基づき、反応混合物から又は冷却されていないか若しくは僅かに冷却された（好ましくは０〜−２０℃）生成物受器から一緒に搬出される。
【００１９】
本方法において用いられるハロゲン化水素は、一般にＨＣｌ、ＨＢｒ、ＨＦ、ＨＩ又はこれらのハロゲン化水素の少なくとも２つを包含する混合物を包含してよい。特に有利には、オリゴマーハロゲンシランの置換に相応しいハロゲン化水素が方法において用いられる。オリゴマークロロシランの分解に際しては、好ましくはＨＣｌが用いられる。ハロゲン化水素は、オリゴマーシランに導入されることができる。そのために、それは現場で製造、それに蒸発かつ導入されるか、又は直接ガラス瓶から取り出される。特に有利には、ハロゲン化水素は高純度であり、かつ分解生成物の汚染に関与しない。
【００２０】
本発明による方法の更なる特徴によれば、式Ｉの化合物又は式Ｉの複数の化合物は、好ましくは反応若しくは分解反応中に蒸留により分離され、殊にオリゴマーシランから分離される。低分子量種を留去することによって、反応平衡が持続的に妨げられ、そしてこれらの化合物の形成が好ましくは促進される。特に有利には、式Ｉの化合物は凝縮され、さらに有利には、式Ｉの異なる化合物が分別凝縮される。
【００２１】
さらに、本発明による方法においては、好ましくは窒素含有触媒として、有機基で官能化された、アミノ官能化された触媒、殊にアミノアルキル官能化触媒が用いられ、これは好ましくは、加えてポリマーであり、かつ担体材料に化学的に固定されている。選択的に、固体不溶性かつ／又は高沸点の窒素含有化合物も触媒として用いられることができる。担体材料として、一般に、アミノ官能化触媒が結合することのできる反応性基を持つ全ての材料が考慮に入れられる。好ましくは、担体材料は、成形体の形態で、例えば球状、ロッド状又は粒状で存在する。
【００２２】
特に有利な窒素含有触媒は、以下の及び／又はそれらより加水分解及び／又は縮合によって誘導された窒素含有触媒、例えば特に有利には、
−  アルキル官能化された第二級、第三級及び／若しくは第四級アミノ基を有するアミノ官能化された化合物、殊に一般式Ｖ
（ＣzＨ2z+1Ｏ）3Ｓｉ（ＣＨ2）dＮ（ＣgＨ2g+1）2  （Ｖ）
で示され、ｚは１〜４であり、ｇは１〜１０であり、かつｄは１〜３であるアミノアルコキシシラン又は特に有利にはその少なくとも１つの加水分解生成物及び／又は縮合生成物又はそれより誘導された、担体材料に化学的に結合したモノマー若しくはオリゴマーアミノシラン、特に有利には、式Ｖ中で、ｚ＝１〜４、殊に無関係に１若しくは２、無関係にｄ＝３若しくは２かつｇ＝１〜１８であるもの、又は
−  式ＶＩ又はＶＩＩ
ＮＨkＲ3-k  （ＶＩ）で示され、ｋ＝０、１若しくは２であり、ここで、Ｒは、１〜２０個の炭素原子を有する脂肪族直鎖状若しくは分枝鎖状又は脂環式又は芳香族の炭化水素に相当し、ここで、基Ｒは、互いに同じであるか若しくは異なっており、好ましくは、Ｒは少なくとも２個の炭素原子を有し、又は
［ＮＨlＲ14-l］+Ｚ-  （ＶＩＩ）で示され、ｌ＝０、１、２若しくは３であり、ここで、Ｒ1は、１〜１８個の炭素原子を有する脂肪族直鎖状若しくは分枝鎖状又は脂環式又は芳香族の炭化水素に相当し、ここで、基Ｒ1は、互いに同じであるか若しくは異なっており、かつＺはアニオン、好ましくはハロゲン化物イオンであり、好ましくは、Ｒ1は少なくとも２個の炭素原子を有する、前記式ＶＩ又はＶＩＩの炭化水素置換アミン、又は
−  第三級アミン基を有するジビニルベンゼン架橋ポリスチレン樹脂
である。
【００２３】
特に有利には、触媒には、一般式Ｖのアミノアルコキシシラン又は加水分解及び／若しくは縮合によって得られた触媒が包含され、これは担体に化学的に固定されており、好ましくは担体に共有結合しており、殊にシリケート性担体に固定されている。本発明によれば、触媒はジイソブチルアミノプロピルトリメトキシシラン又はその加水分解生成物及び／若しくは縮合生成物であり、かつシリケート性担体材料上で用いられる。そのうえ、全ての触媒は本発明による方法において水不含で又は本質的に水不含で用いられる。それゆえ、触媒はその使用前に本方法において注意深く、それを分解又は失活させないように乾燥される。
【００２４】
式Ｖの本発明による触媒又はその加水分解生成物及び／若しくは縮合生成物は、好ましくは以下の添え字を有する：ｚは無関係に１、２、３若しくは４、ｇは無関係に１、２、３、４、５、６、７、８、９若しくは１０、かつｄは無関係に１、２若しくは３、又はそれより誘導された、担体材料に化学的に結合したモノマー若しくはオリゴマーアミノシラン。ここで、式Ｖの基−（ＣgＨ2g+1）は、無関係にｎ−アルキル、イソアルキル及び／又はｔ−アルキル基であってもよい。一般式Ｖの特に有利な化合物並びにそれより誘導された、殊に担体材料に化学的に結合したアミノシランは、以下の基：ｚ＝１、ｄ＝３及びｇ＝１；ｚ＝２、ｄ＝３、ｇ＝１；ｚ＝１、ｄ＝３、ｇ＝２；ｚ＝２、ｄ＝３、ｇ＝２；ｚ＝１、ｄ＝３及びｇ＝８；ｚ＝２、ｄ＝３、ｇ＝８；ｚ＝１、ｄ＝３、ｇ＝４；ｚ＝２、ｄ＝３、ｇ＝４；ｚ＝１、ｄ＝３、ｇ＝８；ｚ＝２、ｄ＝３、ｇ＝８から選択されている。
【００２５】
モノマー及び／又はダイマーシリコン化合物若しくはシランの製造にも本発明による使用においても更なる有利には使用可能な触媒は、アミン、アンモニウム塩、アミノシラン、アミノシロキサン並びに担持されたアミノシラン、アミノシロキサンであってよい。並びに、アニオンＺがハロゲン化物イオン、例えばフッ化物イオン、塩化物イオン、臭化物イオン、ヨウ化物イオンに相当するか；又は硝酸イオン、リン酸イオン、硫酸イオン、酢酸イオン、ギ酸イオン若しくはプロピオン酸イオンに相当する式ＶＩＩのアミンであってもよい。さらに、Ｎ−メチル−２−ピロリドン、メチルイミダゾール、テトラメチル尿素、テトラメチルグアニジン、トリメチルシリルイミダゾール、ベンゾチアゾール、Ｎ，Ｎ−ジメチルアセトアミドが触媒として使用されることができる。そのうえ、前述の触媒の混合物も用いられることができる。さらに、触媒としてイオン交換体も、例えば、スチレン−ジビニルベンゼン−コポリマーの直接アミノメチル化によって製造される、第三級アミン基を有するジビニルベンゼン架橋ポリスチレン尿素を基礎とする触媒の形態で（ＤＥ１００５７５２１Ａ１）、ジビニルベンゼンで架橋されたポリスチレンからの骨格にアミノ基若しくはアルキレンアミノ基、例えばジメチルアミノ基を持つ固体（ＤＥ１００６１６８０Ａ１、ＤＥ１００１７１６８Ａ１）、第三級アミノ基若しくは第四級アンモニウム基を有するアニオン交換性樹脂を基礎とする触媒（ＤＥ３３１１６５０Ａ１）、アミン官能化された無機担体（ＤＥ３７１１４４４Ａ１）又はＤＥ３９２５３５７に記載のオルガノポリシロキサン触媒、例えばＮ［（ＣＨ2）3ＳｉＯ3/2］3が用いられることができる。さらに、有利にはシラン、シロキサン及び担持されたシラン、ＤＥ３７１１４４４に記載のシロキサン、特にはＤＥ１０２００７０５９１７０．７に記載のシロキサンが用いられる。前述の特許文献は参照をもって完全に引用したものとし、また触媒に関する内容を本書類の内容とする。
【００２６】
本方法の実施のために、特に有利には、触媒として、アルキル官能化された第二級アミノ基、第三級アミノ及び／若しくは第四級アミノ基を有するアミノ官能化された芳香族ポリマーも用いられることができる。アルキル基は、直鎖状、分枝鎖状若しくは環状であってよく、有利なのはメチル又はエチルである。本発明によれば、アミノ官能化されたジビニルベンゼン−スチレン−コポリマー、すなわちジビニルベンゼン架橋ポリスチレン樹脂を用いてよく、ここで、ジアルキルアミノメチル官能化されたジビニルベンゼン−スチレン−コポリマー又はトリアルキルアミノメチル官能化されたジビニルベンゼン−スチレン−コポリマーの群からものが特に有利であり（殊にアルキルは、メチル若しくはエチルである）、有利なのはジメチル−若しくはトリメチルアミノメチル官能化されたコポリマーである。ジメチルアミノ官能化されたジビニルベンゼン架橋型の多孔性ポリスチレン樹脂のほかに、第四級アミノ基及び同時に場合により第三級アミノ基で官能化されたジビニルベンゼン架橋型の更に別の多孔性ポリスチレン樹脂も無機シランの処理のために用いられることができる。
【００２７】
本発明による方法のために特に適していると判明したのは、前駆触媒として第三級アミノ基を有するジビニルベンゼン架橋ポリスチレン樹脂、例えばＡｍｂｅｒｌｙｓｔ(R)Ａ２１−樹脂のポリマー主鎖にジメチルアミノメチレン基を有するジビニルベンゼン架橋ポリスチレン樹脂を基礎とするイオン交換樹脂である。Ａｍｂｅｒｌｙｓｔ(R)Ａ２１は弱塩基性アニオン交換樹脂であり、これは遊離塩基として、かつ約０．４９〜０．６９ｍｍの平均直径及び全質量を基準として５４〜６０質量％までの含水率を有する球状体で取得されることができる。表面積は約２５ｍ2／ｇであり、かつ平均孔径は４００オングストロームである。触媒として使用するために、前駆触媒は、本質的に水不含の触媒として用いることができるように、注意深く真空下で高すぎない温度にて、好ましくは１７５℃以下で、より良好には１３０℃以下又はそれより低い温度にて慎重に処理されなければならない。更なる有利な選択態様によれば、担体材料は、二酸化ケイ素を包含する成形体を包含する。二酸化ケイ素を包含する成形体とは、殊に顆粒、ペレット、球状のＳｉＯ2成形体、ラシヒリング、篩板又は押出物又は連続鋳造物又は任意の形態のボディと解される。特に有利には、担体材料は、ＳｉＯ2成形体、さらに有利には球状物から成る。さらに有利な担体材料は、無機材料、有機材料、例えばポリマー、又は複合材料である。
【００２８】
同様に本発明の対象は、少なくとも３つの直接共有結合したケイ素原子、殊に・Ｓｉ−Ｓｉ−Ｓｉ・部分を持つシランを有し、かつケイ素原子の置換基がハロゲン、水素及び／又は酸素から選択されているオリゴマー無機シランを分解して、殊に、好ましくは一般式Ｉに相当するモノマー及び／又はダイマーシリコン化合物にするための、ハロゲン化水素及び窒素含有触媒の使用である。オリゴマーシランは、場合により僅かにそれの加水分解生成物も包含してよく、それから分解に供給されることができる。それゆえ、モノマーシランはヒドロキシ基も有してよい。
【００２９】
本発明を、以下で図に示した実施例を手がかりにして詳細に説明する。
【図面の簡単な説明】
【００３０】
【図１】モノマー及びダイマーシリコン化合物を製造するための装置
【実施例】
【００３１】
実施例１：オクタクロロトリシランの分解
実施：１３５ｇのＮａＣｌを、ＨＣｌの製造のために、滴下漏斗及び排気管を備えた１Ｌの三ツ口フラスコに初めに装入し（反応容器１）、そして２７０ｍｌの濃Ｈ2ＳＯ4を滴下漏斗に注入した。撹拌装置、ガス導入管及び還流冷却装置を備えた２Ｌの三ツ口フラスコ（反応容器３）に、指示薬（フェノールフタレイン）を混ぜたナトリウムメトキシド溶液（３０％）を初めに装入した。このフラスコを、反応全体を通して氷冷した。ガス導入管、温度計、排気管及び留出液受器を有するカラムヘッドを備えた２５０ｍｌの四ツ口フラスコに、下記の触媒球２４ｇを初めに装入し、そしてオクタクロロトリシランを含有する混合物７２．５ｇ（組成はＧＣの表を参照されたい）を加えた。
【００３２】
図１に示す通り、反応フラスコ（２）を油浴により９０℃に加熱し、そして硫酸を塩化ナトリウムに滴下した。滴下速度は、試験期間全体を通して、約３ｌ／ｈの一定のＨＣｌの流れとなるように調整した。ガス状塩化水素をガス導入管によりフラスコの下部で、以下の合成手法に則って製造した触媒小球に通した。ガス流を、還流冷却装置を介して中和のために、冷却されたナトリウムメトキシド溶液に導入した。２０分の反応期間後、反応フラスコ中で還流が始まり、そして液体を留出液受器に溜めた。２時間の反応期間後、試験を中断した。受器には６．８ｇの留出液が集まった。受器中の留出液、反応フラスコ中に残留した液体（残液）及び出発材料のＧＣ試験（表１）を実施した。
【００３３】
【表１】
2013542168.tif 000004
【００３４】
オクタクロロトリシランを、適した触媒の存在下でＨＣｌを用いてトリクロロシランと四塩化ケイ素とに分解することができる。反応は、中間体として安定な中間生成物のヘキサクロロジシランを介して行われる。
【００３５】
実施例２：デカクロロテトラシランの分解
実施：２１０ｇのＮａＣｌを、ＨＣｌの製造のために、滴下漏斗及び排気管を備えた１Ｌの三ツ口フラスコに初めに装入し（反応容器１）、そして４２０ｍｌの濃Ｈ2ＳＯ4を滴下漏斗に注入した。撹拌装置、ガス導入管及び還流冷却装置を備えた２Ｌの三ツ口フラスコ（反応容器３）に、指示薬（フェノールフタレイン）を混ぜたナトリウムメトキシド溶液（３０％）を初めに装入した。このフラスコを、反応全体を通して氷冷した。ガス導入管、温度計、セプタム、排気管及び留出液受器を有するカラムヘッドを備えた２５０ｍｌの四ツ口フラスコに、以下の合成手法に則って製造した下記の触媒球２４ｇを初めに装入し、そしてデカクロロテトラシランを含有する混合物９６．６ｇ（組成はＧＣの表を参照されたい）を加えた。図１に示すような反応フラスコ（２）を油浴により、まず８５℃に、１時間後に９５℃に加熱し、そして硫酸を塩化ナトリウムに滴下した。滴下速度は、試験期間全体を通して、約２．５ｌ／ｈの一定のＨＣｌの流れとなるように調整した。ガス状塩化水素をガス導入管によりフラスコの下部で触媒小球に通した。ガス流を、還流冷却装置を介して中和のために、冷却されたナトリウムメトキシド溶液に導入した。２時間の反応期間後、反応フラスコ中で非常に弱い還流が始まった。約３時間からゆっくりと液体が留出し、かつ留出液受器に溜めた。４時間の反応期間後、試験を中断した。受器には６．０ｇの留出液が集まった。１、２及び４時間の反応期間後、セプタムを介してサンプルを反応フラスコから取り出した（残液１〜３）。受器中の留出液、反応フラスコからのサンプル及び出発材料のＧＣ試験（表２）を実施した。
【００３６】
【表２】
2013542168.tif 000005
*残液１〜３においては、メインシグナル間で、同様に分解反応中に形成される部分的に水素化されたクロロシランオリゴマー種に起因する微量のシグナルが現れる。それによって１００％までの誤差が説明される。
**ヘキサクロロジシランを、ＨＣｌによる長い連続的なストリッピングに基づき、明らかに高い沸点にも関わらず相応して受器中に溜めた。
【００３７】
デカクロロテトラトリシランを、適した触媒の存在下でＨＣｌを用いてトリクロロシランと四塩化ケイ素とに分解することができる。反応は、中間体として安定な中間生成物のオクタクロロトリシラン及びヘキサクロロジシランを介して行われる。
【００３８】
担持された触媒の製造：
６００ｇの含水エタノール（Ｈ2Ｏ含有率＝５％）及び５４ｇの３−ジイソブチルアミノプロピルトリメトキシシランに、３００ｇの触媒担体（ＳｉＯ2球、φ約５ｍｍ）を初めに装入した。反応混合物を１２３〜１２８℃の油浴温度で５時間加熱した。冷却後、上澄み液体を吸引し、球を６００ｇの無水エタノールで洗浄した。１時間後、液体を再び吸引した。球を３０５〜３５ｍｂａｒの圧力及び１１０〜１１９℃の浴温度で１時間、事前に乾燥し、引き続き＜１ｍｂａｒで９．５時間乾燥した。
【符号の説明】
【００３９】
１  反応容器
２  反応フラスコ
３  捕集フラスコ、ＨＣｌの導入
４  滴下漏斗
５  ＨＣｌの流量計（ロータメーター）
６  冷却装置
７  留出液受器
８  冷却装置
【図１】
2013542168.tif 000006
【国際調査報告】
2013542168.tif 000007
2013542168.tif 000008
2013542168.tif 000009
2013542168.tif 000010
2013542168.tif 000011
2013542168.tif 000012